(57)【特許請求の範囲】
【請求項１】
キャリア発生物質とキャリア輸送物質を含有してなる電子写真感光体において、電荷輸送物質が、少なくとも２個のキノン環構造単位（但し、このうち少なくとも１個はｐ−キノン環構造単位である）が、芳香族環を挟んで、あるいは直接互いにキノン環同士で、辺を共有して縮合して構成される縮合多環式ポリキノン化合物であることを特徴とする電子写真感光体。
【請求項２】
前記キノン環構造単位が、下記一般式（１）で表される構造であることを特徴とする請求項１に記載の電子写真感光体。
【化１】
0003598444.tif 000019
〔式中、Ｑ1，Ｑ2は各々＝Ｏ、＝Ｃ＜（Ｇ1）（Ｇ2）、または＝Ｎ−Ｙを表し、ここで、Ｇ1，Ｇ2は各々水素原子、シアノ基、ハロゲン原子、アルキル基、アリール基、アシル基、−ＣＯＯＲ7基、−ＳＯ2Ｒ8基、−ＣＯＣＦ3、または−ＣＦ3を表し、Ｙはアリール基、シアノ基、または−ＳＯ2Ｒ9基を表し、Ｒ7，Ｒ8，Ｒ9はアルキル基、アリール基、またはアラルキル基を表す。Ｒ1，Ｒ2は水素原子または任意の置換基を表し、Ｒ1とＲ2は縮合環を形成してもよい。〕
【請求項３】
Ｑ1，Ｑ2が各々＝Ｏであることを特徴とする請求項２に記載の電子写真感光体。
【請求項４】
Ｑ1，Ｑ2が各々＝Ｏまたは＝Ｃ＜（Ｇ1）（Ｇ2）であり、少なくとも１つは＝Ｃ＜（Ｇ1）（Ｇ2）であることを特徴とする請求項２に記載の電子写真感光体。
【請求項５】
Ｑ1，Ｑ2が各々＝Ｏまたは＝Ｎ−Ｙであり、少なくとも１つは＝Ｎ−Ｙであることを特徴とする請求項２に記載の電子写真感光体。
【請求項６】
電荷輸送物質が２個のキノン環構造単位（但し、このうち少なくとも１個はｐ−キノン環構造単位である）を含んで構成される縮合多環式ジキノン化合物であることを特徴とする請求項２に記載の電子写真感光体。
【請求項７】
Ｑ1，Ｑ2が＝Ｏであることを特徴とする請求項６に記載の電子写真感光体。
【請求項８】
各構成環が、らせん状に縮合しているヘリカルジキノンであることを特徴とする請求項７に記載の電子写真感光体。
【請求項９】
Ｑ1，Ｑ2は各々＝Ｏまたは＝Ｃ＜（Ｇ1）（Ｇ2）であり、かつ少なくとも１つは＝Ｃ＜（Ｇ1）（Ｇ2）であることを特徴とする請求項６に記載の電子写真感光体。
【請求項１０】
Ｑ1，Ｑ2が各々＝Ｏまたは＝Ｎ−Ｙであり、かつ少なくとも１つは＝Ｎ−Ｙであることを特徴とする請求項６に記載の電子写真感光体。
【発明の詳細な説明】
【０００１】
【産業上の利用分野】
本発明は静電潜像を形成させるための電子写真感光体に関する。詳しくは、新規な電子輸送能を有する化合物を含有する電子写真感光体に関するものである。
【０００２】
【従来の技術】
従来、電子写真感光体としては、セレン、酸化亜鉛、硫化カドミウム、シリコン等の無機光導電性化合物を主成分とする感光層を有する無機感光体が、広く用いられてきた。しかし、これらは感度、熱安定性、耐湿性、耐久性等において必ずしも満足し得るものではなく、また一部の無機感光体では感光体中に人体に有害な物質を含むため、廃棄に際しての問題がある。
【０００３】
これら無機感光体の持つ欠点を克服する目的で様々な有機光導電性化合物を主成分とする感光層を有する有機感光体の研究・開発が近年盛んに行われている。とくにキャリア発生機能とキャリア輸送機能とを異なる物質にそれぞれ分担させた機能分離型の感光体は、それぞれの材料を広い範囲から選択することができ任意の性能を有する感光体を比較的容易に作成し得ることから多くの研究がなされており、一部実用に供されているものがある。例えば米国特許第３，８７１，８８２号のキャリア発生層としてペリレン誘導体、キャリア輸送層にオキサジアゾ−ル誘導体を用いたもの、また特開昭５５−８４９４３号のキャリア発生物質にジスチリルベンゼン系ビスアゾ化合物、キャリア輸送物質にヒドラゾン化合物を用いたものなどが知られている。
【０００４】
この様にキャリア輸送機能を有する物質としてはピラゾリン、ヒドラゾン、トリフェニルアミン誘導体のような化合物が知られているが、これらはいずれも正孔輸送能を有する物質であり、キャリア発生物質を含む層を下層としキャリア輸送物質を含む層を上層とした機能分離型の感光体の場合、感光体の表面を負に帯電させる方式を取る必要がある。このため、従来無機感光体に用いた現像剤の利用ができない、また感光体をコロナ放電により帯電させるときに生じるオゾンの発生量が無機感光体で行われた正帯電時に比べて多いなどの欠点がある。特にオゾンの発生量が多いことはそれに起因する感光体の劣化に加え、オフィス環境に与える影響の点でも望ましくないといえる。
【０００５】
有機感光体を用いた正帯電方式の感光体としては従来の正孔輸送物質を用いてキャリア発生層を上層としキャリア輸送層を下層とした逆層構成の感光体、キャリア発生物質とキャリア輸送物質を同一層に含有する単層構成の感光体などが研究されているが、耐久性、環境特性などの点で高速機に対応できるような充分な性能を有するものが得られていない。
【０００６】
そこで上記のような問題を解決するために、キャリア輸送物質として電子輸送能を有する物質をキャリア輸送層に応用することが求められている。この様な電子輸送物質としては２，４，７−トリニトロフルオレノンが知られており、その他、近年電子受容性構造に溶解性基を導入したいくつかの電子輸送性物質が提案されている。例えば特開平１−２０６３４９号、同２−１３５３６２号、同２−２１４８６６号、同３−２９０６６６号、“Ｊａｐａｎ  Ｈａｒｄ  Ｃｏｐｙ’９２”論文集，Ｐ１７３（１９９２）に記載のものを挙げることができる。しかしながらいずれの化合物においても感度、電位特性が充分なものでなく、実用上問題を有するのが現状である。
【０００７】
【発明が解決しようとする課題】
従って、本発明の目的は、電子輸送能を有する新規な電子輸送性物質を用いた、感度に優れる電子写真感光体を提供することにある。
【０００８】
【課題を解決するための手段】
本発明の上記目的は、下記構成により達成された。
【０００９】
（１）．キャリア発生物質とキャリア輸送物質を含有してなる電子写真感光体において、電荷輸送物質が、少なくとも２個のキノン環構造単位（但し、このうち少なくとも１個はｐ−キノン環構造単位である）が、芳香族環を挟んで、あるいは直接互いにキノン環同士で、辺を共有して縮合して構成される縮合多環式ポリキノン化合物であることを特徴とする電子写真感光体。
【００１０】
（２）．前記キノン環構造単位が、下記一般式（１）で表される構造であることを特徴とする（１）に記載の電子写真感光体。
【００１１】
【化２】
0003598444.tif 000002
【００１２】
〔式中、Ｑ1，Ｑ2は各々＝Ｏ、＝Ｃ＜（Ｇ1）（Ｇ2）、または＝Ｎ−Ｙを表し、ここで、Ｇ1，Ｇ2は各々水素原子、シアノ基、ハロゲン原子、アルキル基、アリール基、アシル基、−ＣＯＯＲ7基、−ＳＯ2Ｒ8基、−ＣＯＣＦ3、または−ＣＦ3を表し、Ｙはアリール基、シアノ基、または−ＳＯ2Ｒ9基を表し、Ｒ7，Ｒ8，Ｒ9はアルキル基、アリール基、またはアラルキル基を表す。Ｒ1，Ｒ2は水素原子または任意の置換基を表し、Ｒ1とＲ2は縮合環を形成してもよい。〕
（３）．Ｑ1，Ｑ2が各々＝Ｏであることを特徴とする（２）に記載の電子写真感光体。
【００１３】
（４）．Ｑ1，Ｑ2が各々＝Ｏまたは＝Ｃ＜（Ｇ1）（Ｇ2）であり、少なくとも１つは＝Ｃ＜（Ｇ1）（Ｇ2）であることを特徴とする（２）に記載の電子写真感光体。
【００１４】
（５）．Ｑ1，Ｑ2が各々＝Ｏまたは＝Ｎ−Ｙであり、少なくとも１つは＝Ｎ−Ｙであることを特徴とする（２）に記載の電子写真感光体。
【００１５】
（６）．電荷輸送物質が２個のキノン環構造単位（但し、このうち少なくとも１個はｐ−キノン環構造単位である）を含んで構成される縮合多環式ジキノン化合物であることを特徴とする（２）に記載の電子写真感光体。
【００１６】
（７）．Ｑ1，Ｑ2が＝Ｏであることを特徴とする（６）に記載の電子写真感光体。
【００１７】
（８）．各構成環が、らせん状に縮合しているヘリカルジキノンであることを特徴とする（７）に記載の電子写真感光体。
【００１８】
（９）．Ｑ1，Ｑ2は各々＝Ｏまたは＝Ｃ＜（Ｇ1）（Ｇ2）であり、かつ少なくとも１つは＝Ｃ＜（Ｇ1）（Ｇ2）であることを特徴とする（６）に記載の電子写真感光体。
【００１９】
（１０）．Ｑ1，Ｑ2が各々＝Ｏまたは＝Ｎ−Ｙであり、かつ少なくとも１つは＝Ｎ−Ｙであることを特徴とする（６）に記載の電子写真感光体。
【００２０】
以下、本発明を具体的に説明する。
【００２１】
前記一般式（１）において、Ｑ1，Ｑ2は各々＝Ｏ、＝Ｃ＜（Ｇ1）（Ｇ2）、または＝Ｎ−Ｙを表し、ここで、Ｇ1，Ｇ2は各々水素原子、シアノ基、ハロゲン原子（例えば、フッ素原子、塩素原子、臭素原子、等）、アルキル基（例えば、メチル基、エチル基、プロピル基、イソプロピル基、ｔｅｒｔ−ブチル基、ペンチル基、シクロペンチル基、ヘキシル基、シクロヘキシル基、オクチル基、ドデシル基等）、アリール基（例えば、フェニル基、ナフチル基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、−ＣＯＯＲ7基、−ＳＯ2Ｒ8基、−ＣＯＣＦ3、または−ＣＦ3を表し、Ｙはアリール基（例えば、フェニル基、ナフチル基等）、シアノ基、または−ＳＯ2Ｒ9基を表し、Ｒ7，Ｒ8，Ｒ9はアルキル基（Ｇ1，Ｇ2が表すアルキル基と同義）、アリール基（例えば、フェニル基、ナフチル基等）、またはアラルキル基（ベンジル基、フェネチル基等）を表す。Ｒ1，Ｒ2は水素原子または任意の置換基を表し、Ｒ1とＲ2は縮合環を形成してもよい。
【００２２】
Ｒ1，Ｒ2で表される置換基としては、アルキル基（例えば、メチル基、エチル基、プロピル基、イソプロピル基、ｔｅｒｔ−ブチル基、ペンチル基、シクロペンチル基、ヘキシル基、シクロヘキシル基、オクチル基、ドデシル基等）、アルケニル基（例えば、ビニル基、アリル基等）、アルキニル基（例えば、プロパギル基等）、アリール基（例えば、フェニル基、ナフチル基等）、複素環基（例えば、ピリジル基、チアゾリル基、オキサゾリル基、イミダゾリル基、フリル基、ピロリル基、ピラジニル基、ピリミジニル基、ピリダジニル基、セレナゾリル基、スルホラニル基、ピペリジニル基、ピラゾリル基、テトラゾリル基等）、ハロゲン原子（例えば、塩素原子、臭素原子、ヨウ素原子、フッ素原子等）、アルコキシ基（例えば、メトキシ基、エトキシ基、プロピルオキシ基、ペンチルオキシ基、シクロペンチルオキシ基、ヘキシルオキシ基、シクロヘキシルオキシ基、オクチルオキシ基、ドデシルオキシ基等）、アリールオキシ基（例えば、フェノキシ基、ナフチルオキシ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルホンアミド基（例えば、メチルスルホニルアミノ基、エチルスルホニルアミノ基、ブチルスルホニルアミノ基、ヘキシルスルホニルアミノ基、シクロヘキシルスルホニルアミノ基、オクチルスルホニルアミノ基、ドデシルスルホニルアミノ基、フェニルスルホニルアミノ基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基、ナフチルウレイド基、２−ピリジルアミノウレイド基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、アミド基（例えば、メチルカルボニルアミノ基、エチルカルボニルアミノ基、ジメチルアミノカルボニル基、プロピルアミノカルボニル基、���ンチルアミノカルボニル基、シクロヘキシルアミノカルボニル基、２−エチルヘキシルアミノカルボニル基、オクチルアミノカルボニル基、ドデシルアミノカルボニル基、フェニルアミノカルボニル基、ナフチルアミノカルボニル基等）、スルホニル基（例えば、メチルスルホニル基、エチルスルホニル基、ブチルスルホニル基、シクロヘキシルスルホニル基、２−エチルヘキシルスルホニル基、ドデシルスルホニル基、フェニルスルホニル基、ナフチルスルホニル基、２−ピリジルスルホニル基等）、アミノ基（例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、シアノ基、ニトロ基、カルボキシル基、スルホ基、ヒドロキシル基等を表す。
【００２３】
上記一般式（１）の基として挙げられた基は、前記置換基として挙げられた基等によってさらに置換されていてもよい。
【００２４】
Ｒ1，Ｒ2で表される置換基のなかで好ましいものとしては、前記、アルキル基、アリール基、アラルキル基、アルコキシ基、シアノ基、ニトロ基、ハロゲン原子、アシール基、エステル基、アミド基、スルホアミド基等を挙げることができる。
【００２５】
Ｑ1，Ｑ2が＝Ｏである場合、或いはＱ1，Ｑ2が＝Ｏまたは＝Ｃ＜（Ｇ1）（Ｇ2）であり、かつ少なくとも１つは＝Ｃ＜（Ｇ1）（Ｇ2）である場合、或いはＱ1，Ｑ2が各々＝Ｏまたは＝Ｎ−Ｙであり、かつ少なくとも１つは＝Ｎ−Ｙである場合が好ましく、特にｐ−キノン環構造を２個含んで構成される縮合多環式ジキノン化合物（電子輸送性物質）の場合に優れた効果が得られる。
【００２６】
前記の本発明の縮合多環式ポリキノン化合物（電子輸送性物質）（以下、本発明の化合物とも略称する。）の具体例を以下に示すがこれによって本発明の電子輸送性物質が限定されるものではない。
【００２７】
【化３】
0003598444.tif 000003
【００２８】
【化４】
0003598444.tif 000004
【００２９】
【化５】
0003598444.tif 000005
【００３０】
【化６】
0003598444.tif 000006
【００３１】
【化７】
0003598444.tif 000007
【００３２】
【化８】
0003598444.tif 000008
【００３３】
【化９】
0003598444.tif 000009
【００３４】
【化１０】
0003598444.tif 000010
【００３５】
【化１１】
0003598444.tif 000011
【００３６】
【化１２】
0003598444.tif 000012
【００３７】
【化１３】
0003598444.tif 000013
【００３８】
【化１４】
0003598444.tif 000014
【００３９】
【化１５】
0003598444.tif 000015
【００４０】
【化１６】
0003598444.tif 000016
【００４１】
本発明の化合物は、容易に合成できる。合成例を以下に示す。
【００４２】
《合成例》
合成例１（例示化合物Ａ−１５の合成）
キニザリン２．４ｇ、四酢酸鉛５．３ｇ、酢酸６ｍｌを混合し、室温で３０分間反応させた。生成物を濾取し、水洗、乾燥した後、トルエンで再結晶して目的物の１．５ｇ（６３％）を得た。
【００４３】
１Ｈ−ＮＭＲ、ＩＲ、ＭＡＳＳスペクトルにより目的物の構造を確認した。
【００４４】
合成例２（例示化合物Ａ−３７の合成）
ジビニルベンゼン１．４ｇ、ベンゾキノン１３．４ｇ、トルエン５０ｍｌ、トリクロル酢酸の少量、４−ｔ−ブチルカテコールの少量を混合し、３時間の還流を行った。反応液にトルエン８０ｍｌを加えて、不溶物を濾過除去した後、カラムクロマトによって目的物０．４ｇを単離した。
【００４５】
１Ｈ−ＮＭＲ、ＩＲ、ＭＡＳＳスペクトルにより目的物の構造を確認した。
【００４６】
感光体の構成は種々の形態をとることができる。代表的には図１（ａ）〜（ｆ）のような構成となる。図１（ａ）の場合、導電性支持体１上にキャリア発生層２を形成し、これにキャリア輸送層３を積層して感光層４を形成したものであり、同図（ｂ）はキャリア発生層２とキャリア輸送層３を逆にした感光層４′を形成したものである。同図（ｃ）は（ａ）の層構成において感光層４と導電性支持体１の間に中間層５を設けたものであり、同図（ｄ）は（ｂ）の層構成において感光層４′と導電性支持体１との間に中間層５を設けたものである。同図（ｅ）はキャリア発生物質６とキャリア輸送物質７を含有する感光層４″を形成したものであり、同図（ｆ）はこのような感光層４″と導電性支持体１との間に中間層５を設けたものである。図１（ａ）〜（ｆ）の構成において最表層にはさらに保護層を設けることができる。
【００４７】
キャリア輸送層は本発明の電子輸送物質を適当な溶媒に単独であるいはバインダ樹脂と共に溶解分散せしめたものをアプリケーター、バーコーター、ディップコーター等を用いて塗布、乾燥して形成することができる。
【００４８】
キャリア発生層はキャリア発生物質を適当な溶媒に単独であるいはバインダ樹脂と共にボ−ルミル、ホモミキサ、サンドミル、超音波分散機、アトライタ等を用いて分散した分散液をディップ塗布、スプレイ塗布、ブレ−ド塗布、ロ−ル塗布等によって塗布、乾燥して形成することができる。或いはまたキャリア発生物質を真空蒸着することによっても形成することができる。
【００４９】
キャリア発生層、キャリア輸送層、中間層、保護層に用いるバインダとして有用なポリマーとしては例えば、ポリカーボネート、アクリル樹脂、メタクリル樹脂、ポリ塩化ビニル、塩化ビニル共重合樹脂、ポリ塩化ビニリデン、ポリスチレン、スチレン共重合体、ポリ酢酸ビニル、ポリビニルホルマール、ポリビニルブチラール、ポリビニルアセタール、ポリビニルカルバゾール、シリコーン樹脂、シリコン共重合樹脂、ポリエステル、フエノキシ樹脂、フエノール樹脂、ポリウレタン、エポキシ樹脂等を挙げることができる。
【００５０】
バインダに対するキャリア輸送物質の割合は一般的には１０〜５００ｗｔ％であり、さらには２０〜１５０ｗｔ％が好ましい。キャリア発生層の厚さは一般的には０．０１〜２０μｍであり、さらには０．０５〜５μｍが好ましい。キャリア輸送層の厚みは一般的には１〜１００μｍであり、さらには５〜５０μｍが好ましい。
【００５１】
キャリア発生物質としては縮合多環化合物、フタロシアニン化合物、ビスアゾ化合物、トリスアゾ化合物、チアピリリウム化合物とポリカーボネートとの共晶錯体、スクエアリウム化合物、チオケトピロロピロールなどの有機化合物が知られているが、その他にａ−Ｓｉ、Ｓｅ／Ａｓ等の無機化合物を使用することもできる。なかでも、チタニルフタロシアニン、無金属フタロシアニン、ゲルマニウムフタロシアニン等のフタロシアニン化合物、もしくはビスベンズイミダゾールペリレン、ペリレンビスイミド、ジブロムアンスアンスロン等の縮合多環化合物、もしくはアゾ化合物をキャリア発生物質として用いた場合に特に高感度な特性を得ることができる。
【００５２】
導電性支持体としては金属板、金属ドラムが用いられる他、導電性ポリマーや酸化インジウム等の導電性化合物もしくはアルミニウム、パラジウム等の金属の薄層を塗布、蒸着、ラミネート等の手段により紙やプラスチックフイルム等の基体の上に設けてなるものを用いることができる。
【００５３】
またオゾン劣化防止の目的で以下の酸化防止剤を添加することができる。
【００５４】
（１）ヒンダードフェノール類
（２）ヒンダードアミン類
（３）パラフェニレンジアミン類
（４）ハイドロキノン類
（５）有機燐化合物類
これらの化合物はゴム、プラスチック、油脂類等の酸化防止剤として知られており、市販品を容易に入手できる。
【００５５】
また本発明の感光体には、その他、必要により感光層を保護する目的で紫外線吸収剤また感色性補正の染料を含有してもよい。
【００５６】
【実施例】
以下、実施例を挙げて本発明を詳細に説明するが、本発明の態様はこれに限定されない。
【００５７】
実施例１
アルミニウムを蒸着したＰＥＴフィルム上にポリアミド樹脂「ＣＭ８０００」（東レ社製）からなる厚さ  ０．２μｍの中間層を設けた。その上に、Ｃｕ−Ｋα線に対するＸ線回折スペクトルにおけるブラッグ角２θの９．５°、２４．１°、２７．２°にピークを有するチタニルフタロシアニン１部、シリコーン−ブチラール樹脂２部、分散媒としてメチルイソプロピルケトン５０部をサンドミルを用いて分散した液をワイヤーバーを用いて塗布し、膜厚  ０．３μｍの電荷発生層を形成した。次いで例示化合物（Ａ−１）０．５部、ポリカーボネート樹脂「ユーピロンＺ−２００」（三菱瓦斯化学社製）１．５部、テトラヒドロフラン１０部からなる塗布液を電荷発生層上にドクターブレードを用いて塗布して膜厚２０μｍの電荷輸送層を形成した。
【００５８】
実施例２〜５
例示化合物（Ａ−１）の代わりに同重量の例示化合物（Ａ−１５）、（Ａ−３７）、（Ａ−４３）、（Ａ−４９）を用いた他は実施例１と同様にして本発明の感光体を作製した。
【００５９】
比較例１〜２
例示化合物（Ａ−１）の代わりに、同重量の下記の比較化合物（Ｋ−１）、（Ｋ−２）を用いた以外は実施例１と同様にして比較サンプルを作製した。
【００６０】
【化１７】
0003598444.tif 000017
【００６１】
評価１
静電複写試験装置ＥＰＡ−８１００（川口電気社製）を用いて、＋５００Ｖに帯電させ、４０ｌｕｘの白色光を露光し、表面電位が半分になるまでの露光量Ｅ１／２（ｌｕｘ．ｓｅｃ）を求め、感度とした。結果を表１に示す。
【００６２】
【表１】
0003598444.tif 000018
【００６３】
表１から明らかなように、本発明の電子輸送物質を用いた電子写真感光体は、従来の電子輸送物質を用いた電子写真感光体と比較して高感度であることがわかる。
【００６４】
【発明の効果】
本発明により、電子輸送能を有する新規な電子輸送性物質を用いた、感度に優れる電子写真感光体を提供することができた。
【図面の簡単な説明】
【図１】本発明の感光体の層構成を示す断面図である。
【符号の説明】
１  導電性支持体
２  電荷発生層
３  電荷輸送層
４，４′，４″  感光層
５  中間層
６  電荷発生物質
７  電荷輸送物質
【図１】
0003598444.tif 000020